Brevet FR3050204A1 (20171020)
REVENDICATIONS1. Composition particulaire réfractaire sèche contenant : de 5 % à 95 % en poids d'agrégat, de 1 % à 8 % en poids de fumées de silice, de 0,1 % à 1,5 % en poids d'alumine hydratable, de 0,1 % à 1 % en poids de source de calcium, et de 0,01 % à 1 % en poids d'argent dispersant, dans laquelle la teneur en oxyde de calcium n'est pas supérieure à 0,3 % en poids et tous les pourcentages en poids sont basés sur le poids sec total de la composition réfractaire sèche.\n<CLM>\1\tComposition particulaire réfractaire sèche selon la revendication 1, dans laquelle le corps vert obtenu à partir de celle-ci est doté d'une résistance à l'écrasement d'au moins 6 MPa.\n<CLM>\1\tComposition particulaire réfractaire sèche selon la revendication 1 ou 2, dans laquelle l'agrégat est choisi parmi l'alumine, l'aluminosilicate, la zircone, le zircon, la magnésite, l'olivine, l'oxyde de chrome ou le minerai de chrome, le spinelle, le carbure de silicium ou un mélange de ceux-ci.\n<CLM>\1\tComposition particulaire réfractaire sèche selon l'une quelconque des revendications précédentes dans laquelle la source de calcium est choisie parmi les ciments d'aluminate de calcium, les ciments de Portland, la chaux hydratée, le sulfate de calcium, l'acétate de calcium, le chlorure de calcium, le chlorate de calcium ou un mélange de ceux-ci.\n<CLM>\1\tComposition particulaire réfractaire sèche selon l'une quelconque des revendications précédentes dans laquelle la source de calcium est dotée d'une taille de particule jusqu'à 200 microns, de façon optionnelle dans laquelle la source de 3050204 50 calcium est du ciment d'aluminate de calcium et du ciment de Portland dont la taille des particules peut atteindre jusqu'à 80 microns. 5\n<CLM>\1\tComposition particulaire réfractaire sèche selon l'une quelconque des revendications précédentes dans laquelle l'agent dispersant peut être choisi entre le polyphosphate, le polycarboxylate, l'éther de polycarboxylate, le polynaphtalène, le polymélamine, le polyglycole, le 10 lignosulfonate et l'acide citrique.\n<CLM>\1\tComposition particulaire réfractaire sèche selon l'une quelconque des revendications précédentes dans laquelle l'alumine hydratable est dotée d'une aire de surface BET 15 comprise dans une plage de 200 à 350 m2/g et/ou est dotée d'une taille moyenne de particules, d53, comprise dans une plage de 3 à 10 idm, tel que mesuré par diffraction laser à l'aide d'un Microtrac SRA\n<CLM>\1\t20\n<CLM>\1\tComposition particulaire réfractaire sèche selon l'une quelconque des revendications précédentes dans laquelle l'alumine hydratable comprend l'alumine rho.\n<CLM>\1\tComposition particulaire réfractaire sèche selon l'une 25 quelconque des revendications précédentes dans laquelle la fumée de silice est dotée d'une aire de surface BET comprise dans une plage de 8 à 25 m2/g et/ou d'une taille moyenne de particules, d30, comprise dans une plage d'environ 0,25 à 0,8 lum, tel que mesuré par sédimentation à l'aide d'un Sedigraph 30\n<CLM>\1\tComposition particulaire réfractaire sèche selon l'une quelconque des revendications précédentes dans laquelle la fumée de silice contient des fumées de silice dérivées de la 35 production de silicium.\n<CLM>\1\tComposition particulaire réfractaire sèche selon l'une quelconque des revendications précédentes dans laquelle la 3050204 51 fumée de silice contient des fumées de silice dérivées de la production de zircone ou de la production de silice de zircone d'alumine électro fondue. 5\n<CLM>\1\tComposition particulaire réfractaire sèche selon l'une quelconque des revendications précédentes dans laquelle contenant en outre jusqu'à 0,1 % en poids d'agent accélérateur de prise choisi entre le carbonate de lithium, l'hydroxyde de lithium, l'aluminate de calcium, le silicate 10 de sodium, l'aluminate de sodium, l'hydroxyde de calcium, le nitrate de sodium, le nitrite de sodium ou les mélanges de ceux-ci.\n<CLM>\1\tComposition particulaire réfractaire sèche selon l'une 15 quelconque des revendications précédentes comprenant en outre un agent retardateur de prise choisi parmi l'acide citrique, le citrate de sodium, l'acide borique, l'acide oxalique ou les mélanges de ceux-ci. 20\n<CLM>\1\tComposition particulaire réfractaire sèche selon l'une quelconque des revendications précédentes étant dotée d'une durée de travail d'environ 30 à 240 minutes et/ou étant dotée d'une durée de prise comprise dans une plage de 1 à 12 heures à 20 °C mesurée à l'aide du UltraTest IP-8. 25\n<CLM>\1\tComposition particulaire réfractaire sèche selon l'une quelconque des revendications précédentes étant dotée d'une quantité totale d'eau liée inférieure à environ 0,7 %, tel que mesuré par l'eau relative libérée entre 110 °C et 800 °C. 30\n<CLM>\1\tcomposition particulaire réfractaire sèche selon l'une quelconque des revendications précédentes étant dotée d'une bonne aptitude au séchage avec un degré de séchage unidirectionnel supérieur à 30 96 après 5 heures tel que 35 mesuré dans un moule cylindrique étanche à l'humidité chauffé jusqu'à 500 °C sur sa surface ouverte. 3050204 52\n<CLM>\1\tcomposition particulaire réfractaire sèche selon l'une quelconque des revendications précédentes comprenant en outre : de 5 % à 50 % en poids de carbure de silicium, et 5 jusqu'à 10 % en poids de carbone.\n<CLM>\1\tcomposition particulaire réfractaire sèche selon la revendication 17, contenant de 1 % à 10 % en poids de carbone. 10\n<CLM>\1\tcomposition particulaire réfractaire sèche selon la revendication 17 ou 18, dans laquelle le carbone est choisi entre le noir de carbone, le brai, le brai de pétrole, le graphite, la coke, les hydrocarbures solides dotés de résidus 15 de carbone d'au moins 5 % en poids après cokéfaction, les asphaltes ou une combinaison de ceux-ci.\n<CLM>\1\tcomposition particulaire réfractaire sèche selon l'une quelconque des revendications 17 à 19, contenant en outre 20 jusqu'à 5 % en poids d'un antioxydant.\n<CLM>\1\tcomposition particulaire réfractaire sèche selon la revendication 20, dans laquelle l'antioxydant est choisi parmi le nitrure d'aluminium, l'oxynitrure d'aluminium, le 25 carbure de bore, le carbure de zirconium, le carbure de calcium, les métaux comprennent l'aluminium, le silicium, le fer, le chrome, le zirconium, leurs alliages et mélanges.\n<CLM>\1\tcomposition particulaire réfractaire sèche selon l'une 30 quelconque des revendications 17 à 21, contenant en outre de 0,1 % à 0,8 % en poids d'un additif de séchage et/ou de 0,01 % à 0,12 % en poids de fibres organiques.\n<CLM>\1\tcomposition particulaire réfractaire sèche selon la 35 revendication 22, dans laquelle l'additif de séchage est une poudre de métal réactif tel que l'aluminium, le magnésium, le silicium et leurs alliages et mélanges et/ou les fibres 3050204 53 organiques sont choisies entre les fibres de polyéthylène et les fibres de polypropylène.\n<CLM>\1\tutilisation de la composition particulaire réfractaire 5 sèche selon l'une quelconque des revendications précédentes afin de former un garnissage réfractaire par installation dans un large récipient tel qu'un four à ciment, four à chaux, une fonderie d'aluminium ou de transformation de l'acier, ou sur un objet tel qu'une rigole, une goulotte ou 10 une poche torpille de haut fourneau de fer.\n<CLM>\1\tCorps vert pouvant être obtenu à partir de la composition particulaire réfractaire sèche selon l'une quelconque des revendications 1 à 23 étant doté d'une 15 résistance à l'écrasement d'au moins 6 MPa et d'une teneur en oxyde de calcium non supérieure à 0,3 % en poids.\n<CLM>\1\tGarnissage réfractaire pouvant être obtenu à partir de la composition particulaire réfractaire sèche de l'une 20 quelconque des revendications 1 à 23 ou du corps vert de la revendication\n<CLM>\1\t27. Garnissage réfractaire pouvant être obtenu conformément à l'utilisation de la revendication\n<CLM>\1\t25\n<CLM>\1\tgarnissage réfractaire selon l'une quelconque des revendications 26 à 27 doté d'un Module de rupture à haute température d'au moins 3,5 MPa, tel que mesuré à 1450 °C, après pré-cuisson du matériau réfractaire à 1450 °C pendant 5 30 heures.\n<CLM>\1\tgarnissage réfractaire selon la revendication 28, dans lequel la composition particulaire réfractaire sèche ou le corps vert contiennent de 5 % à 50 % en poids de carbure de 35 silicium, et jusqu'à 10% en poids de carbone.\n<CLM>\1\tgarnissage réfractaire selon l'une quelconque des revendications 26 à 29 pour une utilisation dans une 3050204 54 transformation de l'acier, un four à ciment, un four à chaux ou une fonderie d'aluminium, une rigole, une goulotte ou une poche torpille de haut fourneau de fer.